(57)【要約】      （修正有）【課題】化学増幅ポジ型リソグラフィーにおいて使用され、溶解コントラスト等のリソグラフィー特性に優れた共重合体を提供する。【解決手段】ポジ型リソグラフィー用共重合体は、式（Ａ）2007308586.tif 000081で表される繰り返し単位（Ａ）と、式（Ｂ）2007308586.tif 000082で表される、酸解離性溶解抑制基でアルカリ可溶性基を保護した末端構造（Ｂ）を有する。【選択図】なし【特許請求の範囲】
【請求項１】
少なくとも、式（Ａ）
【化１】
2007308586.tif 000072
｛式（Ａ）中、Ｒ１０は水素原子、若しくは、フッ素原子が置換しても良い炭素数１〜４の炭化水素基を、Ｒ１１は炭素数１又は２の炭化水素基、酸素原子若しくは硫黄原子で架橋した炭素数７〜１２の有橋脂環式炭化水素基を、ｎは０又は１の整数を、Ｒ１２は酸解離性溶解抑制基を表す。｝
で表される、酸解離性溶解抑制基でアルカリ可溶性基を保護した構造を有する繰り返し単位（Ａ）と、式（Ｂ）
【化２】
2007308586.tif 000073
｛式（Ｂ）中、Ｒ２１は窒素原子を含んでも良い炭素数３〜６の炭化水素基を、Ｒ２２は酸解離性溶解抑制基を、ｐは共重合体主鎖との結合部位を表す。｝
で表される、酸解離性溶解抑制基でアルカリ可溶性基を保護した構造を有する末端構造（Ｂ）を有することを特徴とするポジ型リソグラフィー用共重合体。
【請求項２】
式（Ａ）における酸解離性溶解抑制基Ｒ１２が、式（Ｃ１）
【化３】
2007308586.tif 000074
｛式（Ｃ１）中、ｏはＲ１２の結合部位を、Ｒ３１及びＲ３２はそれぞれ独立して炭素数１〜４の炭化水素基を、Ｒ３３は炭素数１〜１２の炭化水素基を表し、Ｒ３３はＲ３１又はＲ３２と結合して環を形成しても良い。｝
及び式（Ｃ２）
【化４】
2007308586.tif 000075
｛式（Ｃ２）中、ｏはＲ１２の結合部位を、Ｒ３４及びＲ３５はそれぞれ独立して水素原子又は炭素数１〜４の炭化水素基を、Ｒ３６は炭素数１〜１２の炭化水素基を表し、Ｒ３４はＲ３５又はＲ３６と結合して環を形成しても良い。｝
で表される構造から選ばれる請求項１に記載のポジ型リソグラフィー用共重合体。
【請求項３】
式（Ｂ）における酸解離性溶解抑制基Ｒ2２が、式（Ｃ３）
【化５】
2007308586.tif 000076
｛式（Ｃ３）中、ｏはＲ２２の結合部位を、Ｒ３７及びＲ３８はそれぞれ独立して水素原子又は炭素数１〜４の炭化水素基を、Ｒ３９は炭素数１〜１２の炭化水素基を表し、Ｒ３７はＲ３８又はＲ３９と結合して環を形成しても良く、又、Ｒ３９は末端構造（Ｂ）と結合しても良い。｝
で表される構造である請求項１に記載のポジ型リソグラフィー用共重合体。
【請求項４】
式（Ｄ）
【化６】
2007308586.tif 000077
［式（Ｄ）中、Ｒ４０は水素原子、若しくは、フッ素原子が置換しても良い炭素数１〜４の炭化水素基を、Ｒ４１は単結合、又は、炭素数１又は２の炭化水素基、酸素原子若しくは硫黄原子で架橋しても良い炭素数５〜１２の脂環式炭化水素基を、Ｒ４２は式（Ｌ）
【化７】
2007308586.tif 000078
｛式（Ｌ）中、Ｒ４３〜Ｒ４８は、いずれか１つ又は２つが式（Ｄ）におけるＲ４１と結合する単結合であり、残りは水素原子又は炭素数１〜４の炭化水素基若しくはアルコキシ基を表す。｝で表されるラクトン構造を表し、Ｒ４２はＲ４１と１又は２の単結合で結合している。］
で表されるラクトン構造を有する繰り返し単位（Ｄ）を含む請求項１乃至３のいずれかに記載のポジ型リソグラフィー用共重合体。
【請求項５】
水酸基を有する繰り返し単位（Ｅ）を含む請求項１乃至４のいずれかに記載のポジ型リソグラフィー用共重合体。
【請求項６】
水酸基を有する繰り返し単位（Ｅ）が式（Ｅ１１）
【化８】
2007308586.tif 000079
｛式（Ｅ１１）中、Ｒ５６は水素原子、若しくは、フッ素原子が置換しても良い炭素数１〜４の炭化水素基を、Ｒ５７〜Ｒ５９はそれぞれ独立して水素原子若しくは水酸基を表し、Ｒ５７〜Ｒ５９の内、少なくとも一つ以上が水酸基である。｝
で表される水酸基置換アダマンチル基を有する繰り返し単位（Ｅ１１）である請求項５に記載のポジ型リソグラフィー用共重合体。
【請求項７】
式（Ｇ）
【化９】
2007308586.tif 000080
｛式（Ｇ）中、Ｒ７１及びＲ７２は窒素原子を含んでも良い炭素数３〜６の炭化水素基を、Ｒ７３及びＲ７４は水素原子若しくは酸解離性溶解抑制基を表し、Ｒ７３及びＲ７４の内の少なくとも一つは酸解離性溶解抑制基である。｝
で表されることを特徴とするラジカル重合開始剤。
【請求項８】
請求項１乃至６に記載の共重合体と、感放射線性酸発生剤及び溶剤を含んでなる半導体リソグラフィー用組成物。
【発明の詳細な説明】
【技術分野】
【０００１】
本発明は、半導体の製造に使用されるポジ型リソグラフィー用共重合体、該共重合体の製造のためのラジカル重合開始剤及び半導体リソグラフィー用組成物に関するものであり、更に詳しくは、遠紫外線、Ｘ線、電子線等の各種放射線を用い微細加工に好適な化学増幅ポジ型リソグラフィー用共重合体、該共重合体の製造のための重合開始剤及び半導体リソグラフィー用組成物に関するものである。
【背景技術】
【０００２】
半導体の製造に用いられるリソグラフィーにおいては、集積度の増大に伴い、より微細なパターンの形成が求められている。パターンの微細化には露光光源の短波長化が不可欠であるが、現在ではフッ化クリプトン（ＫｒＦ）エキシマレーザー光（波長２４８ｎｍ）によるリソグラフィーが量産の中心になり、フッ化アルゴン（ＡｒＦ）エキシマレーザー光（波長１９３ｎｍ）によるリソグラフィーも量産工程で導入され始めている。更には、フッ素ダイマー（Ｆ２）エキシマレーザー光（波長１５７ｎｍ）、極紫外線（ＥＵＶ）、Ｘ線、電子線等によるリソグラフィーも研究段階にある。
【０００３】
これらのリソグラフィー技術においては、化学増幅ポジ型リソグラフィー用共重合体が好適に用いられている。この共重合体は、アルカリ現像液に可溶な極性基（以下、「アルカリ可溶性基」ということがある。）を、酸の作用に対して不安定であってアルカリ現像液に対する溶解性を抑制する置換基（以下、「酸解離性溶解抑制基」ということがある。）で保護した構造（以下、「酸解離性構造」ということがある。）を有する繰り返し単位と、半導体基板等に対する密着性を高めるたり、リソグラフィー溶剤やアルカリ現像液への溶解性を調整したりするための極性基を有する繰り返し単位を含んで構成される。
【０００４】
例えば、露光源としてＫｒＦエキシマレーザーを用いるリソグラフィーにおいては、ヒドロキシスチレン由来の繰り返し単位と、ヒドロキシスチレン由来のフェノール水酸基をアセタール構造や４級炭化水素基等の酸解離性溶解抑制基で保護した繰り返し単位、若しくは、（α−アルキル）アクリル酸由来のカルボキシル基をアセタール構造や４級炭化水素基等の酸解離性溶解抑制基で保護した繰り返し単位等を有する共重合体（特許文献１〜４等参照）等が知られている。又、ドライエッチング耐性や、露光前後のアルカリ現像液に対する溶解速度の差（以下、「溶解コントラスト」ということがある。）を向上させるため、脂環式炭化水素基を酸解離性溶解抑制基とした繰り返し単位を有する共重合体（特許文献５〜６等参照）が知られている。
【０００５】
露光源としてより短波長のＡｒＦエキシマレーザー等を用いるリソグラフィーにおいては、１９３ｎｍの波長に対する吸光係数が高いヒドロキシスチレン由来の繰り返し単位を有さない共重合体が検討され、半導体基板等に対する密着性を高めたり、リソグラフィー溶剤やアルカリ現像液への溶解性を調整したりするための極性基として、ラクトン構造を繰り返し単位に有する共重合体（特許文献７〜１０等参照）や、極性基含有脂環式炭化水素基を繰り返し単位に有する共重合体（特許文献１１等参照）が知られている。
【０００６】
又、更に溶解コントラストを増大させ、リソグラフィーの解像性を高める手法として、末端に酸解離性構造を導入した共重合体（特許文献１２）が知られている。しかしながら、この公知技術は、酸解離性溶解抑制基がフェノール性水酸基の水素原子を置換した構造を有する繰り返し単位との組合せしか開示しておらず、該公知技術はＡｒＦエキシマレーザーを用いるリソグラフィーには使用できないばかりか、溶解コントラストも十分高いとはいえなかった。
【０００７】
尚、前記公知技術で開示されている、共重合体の末端に酸解離性構造を導入する方法は、アニオンリビング重合において、酸解離性構造を有するハロアルキルカルボン酸エステルなどの重合停止剤を用いて導入する方法ものである。又、ラジカル重合で共重合体の末端に酸解離性構造を導入する方法としては、酸解離性構造を有するチオール化合物を連鎖移動剤として用いる方法が考えられるが、しかしこの場合でも、ラジカル重合開始剤が酸解離性構造を有さないと、その分、酸解離性構造を有さない末端構造が生成することになり、溶解コントラスト等のリソグラフィー特性を高める効果は十分でない。
【０００８】
【特許文献１】特開昭５９−０４５４３９号公報
【特許文献２】特開平０５−１１３６６７号公報
【特許文献３】特開平１０−０２６８２８号公報
【特許文献４】特開昭６２−１１５４４０号公報
【特許文献５】特開平０９−０７３１７３号公報
【特許文献６】特開平１０−１６１３１３号公報
【特許文献７】特開平０９−０９０６３７号公報
【特許文献８】特開平１０−２０７０６９号公報
【特許文献９】特開２０００−０２６４４６号公報
【特許文献１０】特開２００１−２４２６２７号公報
【特許文献１１】特開平１１−１０９６３２号公報
【特許文献１２】特開２００３−１４０３５０号公報
【発明の開示】
【発明が解決しようとする課題】
【０００９】
本発明は前記の背景技術に鑑みなされたものであり、その目的は、化学増幅ポジ型リソグラフィーにおいて使用され、溶解コントラスト等のリソグラフィー特性に優れた共重合体と、該共重合体の製造のためのラジカル重合開始剤、及び、該共重合体を含む半導体リソグラフィー用組成物を提供することにある。
【課題を解決するための手段】
【００１０】
本発明者らは上記課題を解決するため、鋭意検討した結果、少なくとも、カルボキシル基の水素原子を酸不安定溶解抑制基で保護した構造を有する繰り返し単位と、カルボキシル基の水素原子を酸不安定溶解抑制基で保護した構造を有する末端構造を有する共重合体と、該共重合体の製造のための、酸解離性構造を有するラジカル重合開始剤、及び、該共重合体を含んでなる半導体リソグラフィー用組成物により、前記背景技術の課題が解決できることを見出し、本発明の完成に至った。
【００１１】
即ち、前記背景技術の課題は、以下の構成によって解決できるものである。
〔１〕少なくとも、式（Ａ）
【化１０】
2007308586.tif 000002
｛式（Ａ）中、Ｒ１０は水素原子、若しくは、フッ素原子が置換しても良い炭素数１〜４の炭化水素基を、Ｒ１１は炭素数１又は２の炭化水素基、酸素原子若しくは硫黄原子で架橋した炭素数７〜１２の有橋脂環式炭化水素基を、ｎは０又は１の整数を、Ｒ１２は酸解離性溶解抑制基を表す。｝
で表される、酸解離性溶解抑制基でアルカリ可溶性基を保護した構造を有する繰り返し単位（Ａ）と、式（Ｂ）
【化１１】
2007308586.tif 000003
｛式（Ｂ）中、Ｒ２１は窒素原子を含んでも良い炭素数３〜６の炭化水素基を、Ｒ２２は酸解離性溶解抑制基を、ｐは共重合体主鎖との結合部位を表す。｝
で表される、酸解離性溶解抑制基でアルカリ可溶性基を保護した構造を有する末端構造（Ｂ）を有することを特徴とするポジ型リソグラフィー用共重合体。
【００１２】
〔２〕式（Ａ）における酸解離性溶解抑制基Ｒ１２が、式（Ｃ１）
【化１２】
2007308586.tif 000004
｛式（Ｃ１）中、ｏはＲ１２の結合部位を、Ｒ３１及びＲ３２はそれぞれ独立して炭素数１〜４の炭化水素基を、Ｒ３３は炭素数１〜１２の炭化水素基を表し、Ｒ３３はＲ３１又はＲ３２と結合して環を形成しても良い。｝
及び式（Ｃ２）
【化１３】
2007308586.tif 000005
｛式（Ｃ２）中、ｏはＲ１２の結合部位を、Ｒ３４及びＲ３５はそれぞれ独立して水素原子又は炭素数１〜４の炭化水素基を、Ｒ３６は炭素数１〜１２の炭化水素基を表し、Ｒ３４はＲ３５又はＲ３６と結合して環を形成しても良い。｝
で表される構造から選ばれる〔１〕に記載のポジ型リソグラフィー用共重合体。
【００１３】
〔３〕式（Ｂ）における酸解離性溶解抑制基Ｒ2２が、式（Ｃ３）
【化１４】
2007308586.tif 000006
｛式（Ｃ３）中、ｏはＲ２２の結合部位を、Ｒ３７及びＲ３８はそれぞれ独立して水素原子又は炭素数１〜４の炭化水素基を、Ｒ３９は炭素数１〜１２の炭化水素基を表し、Ｒ３７はＲ３８又はＲ３９と結合して環を形成しても良く、又、Ｒ３９は末端構造（Ｂ）と結合しても良い。｝
で表される構造である〔１〕に記載のポジ型リソグラフィー用共重合体。
【００１４】
〔４〕式（Ｄ）
【化１５】
2007308586.tif 000007
［式（Ｄ）中、Ｒ４０は水素原子、若しくは、フッ素原子が置換しても良い炭素数１〜４の炭化水素基を、Ｒ４１は単結合、又は、炭素数１又は２の炭化水素基、酸素原子若しくは硫黄原子で架橋しても良い炭素数５〜１２の脂環式炭化水素基を、Ｒ４２は式（Ｌ）
【化１６】
2007308586.tif 000008
｛式（Ｌ）中、Ｒ４３〜Ｒ４８は、いずれか１つ又は２つが式（Ｄ）におけるＲ４１と結合する単結合であり、残りは水素原子又は炭素数１〜４の炭化水素基若しくはアルコキシ基を表す。｝で表されるラクトン構造を表し、Ｒ４２はＲ４１と１又は２の単結合で結合している。］
で表されるラクトン構造を有する繰り返し単位（Ｄ）を含む〔１〕乃至〔３〕のいずれかに記載のポジ型リソグラフィー用共重合体。
【００１５】
〔５〕水酸基を有する繰り返し単位（Ｅ）を含む〔１〕乃至〔４〕のいずれかに記載のポジ型リソグラフィー用共重合体。
【００１６】
〔６〕水酸基を有する繰り返し単位（Ｅ）が式（Ｅ１１）
【化１７】
2007308586.tif 000009
｛式（Ｅ１１）中、Ｒ５６は水素原子、若しくは、フッ素原子が置換しても良い炭素数１〜４の炭化水素基を、Ｒ５７〜Ｒ５９はそれぞれ独立して水素原子若しくは水酸基を表し、Ｒ５７〜Ｒ５９の内、少なくとも一つ以上が水酸基である。｝
で表される水酸基置換アダマンチル基を有する繰り返し単位（Ｅ１１）である〔１〕に記載のポジ型リソグラフィー用共重合体。
【００１７】
〔７〕式（Ｇ）
【化１８】
2007308586.tif 000010
｛式（Ｇ）中、Ｒ７１及びＲ７２は窒素原子を含んでも良い炭素数３〜６の炭化水素基を、Ｒ７３及びＲ７４は水素原子若しくは酸解離性溶解抑制基を表し、Ｒ７３及びＲ７４の内の少なくとも一つは酸解離性溶解抑制基である。｝
で表されることを特徴とするラジカル重合開始剤。
【００１８】
〔８〕〔１〕乃至〔６〕に記載の共重合体と、感放射線性酸発生剤及び溶剤を含んでなる半導体リソグラフィー用組成物。
【発明の効果】
【００１９】
本発明により、化学増幅ポジ型リソグラフィーにおいて使用され、溶解コントラスト等のリソグラフィー特性に優れた共重合体と、該共重合体の製造のためのラジカル重合開始剤、及び、該共重合体を含むリソグラフィー用組成物を提供することができる。
【発明を実施するための最良の形態】
【００２０】
以下、本発明を更に詳しく説明する。
【００２１】
１．繰り返し単位（Ａ）
繰り返し単位（Ａ）は、アルカリ可溶性基としてのカルボキシル基における水素原子を酸解離性解抑制基で保護した構造を有し、アルカリ現像液に対する共重合体の溶解性を変化させるための繰り返し単位であり、式（Ａ）
【化１９】
2007308586.tif 000011
で表すことができる。
【００２２】
式（Ａ）中、Ｒ１０は水素原子、若しくは、フッ素原子が置換しても良い炭素数１〜４の炭化水素基を表し、具体的には、水素原子、メチル基、エチル基、ｎ−プロピル基、ｉ−プロピル基、ｎ−ブチル基、ｉ−ブチル基、トリフルオロメチル基等を挙げることができ、好ましくは、水素原子、メチル基、トリフルオロメチル基である。
【００２３】
Ｒ１１は、炭素数１又は２の炭化水素基、酸素原子若しくは硫黄原子で架橋した炭素数７〜１２の有橋脂環炭化水素基を表し、具体的には、ノルボルナン環、テトラシクロ［４.４.０.１2,5.１7,10］ドデカン環、７−ｏｘａ−ノルボルナン環、７−ｔｈｉａ−ノルボルナン環等を有する炭化水素基を挙げることができ、好ましくはテトラシクロ［４.４.０.１2,5.１7,10］ドデカン環を有する炭化水素基である。尚、ｎは０又は１の整数である。
【００２４】
Ｒ１２は酸解離性溶解抑制基を表し、好ましくは、式（Ｃ１）若しくは式（Ｃ２）から選ばれる構造である。
【化２０】
2007308586.tif 000012
式（Ｃ１）中、ｏはＲ１２の結合部位を表す。Ｒ３１及びＲ３２はそれぞれ独立して炭素数１〜４の炭化水素基を表し、具体的には、メチル基、エチル基、ｎ−プロピル基、ｉ−プロピル基、ｎ−ブチル基、ｉ−ブチル基等を挙げることができる。Ｒ３３は炭素数１〜１２の炭化水素基を表し、具体的には、メチル基、エチル基、ｎ−プロピル基、ｉ−プロピル基、ｎ−ブチル基、ｉ−ブチル基、シクロペンチル基、シクロヘキシル基、ノルボルニル基、トリシクロ［５.２.１.０2,6］デカニル基、アダマンチル基、テトラシクロ［４.４.０.１2,5.１7,10］ドデカニル基等を挙げることができる。尚、Ｒ３３はＲ３１若しくはＲ３２と結合して環、具体的にはシクロペンタン環、シクロヘキサン環、ノルボルナン環、トリシクロ［５.２.１.０2,6］デカン環、アダマンタン環、テトラシクロ［４.４.０.１2,5.１7,10］ドデカン環等を形成しても良い。
【００２５】
特に、Ｒ３３に、若しくは、Ｒ３３がＲ３１若しくはＲ３２と結合して、環、具体的にはシクロペンタン環、シクロヘキサン環、ノルボルナン環、トリシクロ［５.２.１.０2,6］デカン環、アダマンタン環、テトラシクロ［４.４.０.１2,5.１7,10］ドデカン環等が含まれると、リソグラフィー前後でのアルカリ現像液に対する溶解性の差が大きく、微細パターンを描くのに好ましい。
【００２６】
【化２１】
2007308586.tif 000013
式（Ｃ２）中、ｏはＲ１２の結合部位を表す。Ｒ３４及びＲ３５はそれぞれ独立して水素原子又は炭素数１〜４の炭化水素基を表し、具体的には、水素原子、メチル基、エチル基、ｎ−プロピル基、ｉ−プロピル基、ｎ−ブチル基、ｉ−ブチル基等を挙げることができる。Ｒ３６は炭素数１〜１２の炭化水素基を表し、具体的にはメチル基、エチル基、ｎ−プロピル基、ｉ−プロピル基、ｎ−ブチル基、ｉ−ブチル基、ｔ−ブチル基、２−エチルヘキシル基、シクロペンチル基、シクロヘキシル基、ノルボルニル基、トリシクロ［５.２.１.０2,6］デカニル基、アダマンチル基、テトラシクロ［４.４.０.１2,5.１7,10］ドデカニル基等を挙げることができる。尚、Ｒ３４は、Ｒ３５若しくはＲ３６と結合して環を形成しても良く、Ｒ３４がＲ３５と結合した環の具体例として、ヒドロフラン環、ヒドロピラン環等を、又、Ｒ３４がＲ３６と結合した環の具体例として、シクロペンタン環、シクロヘキサン環、ノルボルナン環、トリシクロ［５.２.１.０2,6］デカン環、アダマンタン環、テトラシクロ［４.４.０.１2,5.１7,10］ドデカン環等をそれぞれ挙げることができる。
【００２７】
以下に、繰り返し単位（Ａ）の具体的な例を示すが、本発明はこれらの具体例に限定されるものではない。尚、これらの繰り返し単位を与える単量体は、単独若しくは２種類以上を組み合わせて用いることができる。
【００２８】
【化２２】
2007308586.tif 000014
【００２９】
【化２３】
2007308586.tif 000015
【００３０】
【化２４】
2007308586.tif 000016
【００３１】
【化２５】
2007308586.tif 000017
【００３２】
【化２６】
2007308586.tif 000018
【００３３】
【化２７】
2007308586.tif 000019
【００３４】
【化２８】
2007308586.tif 000020
【００３５】
【化２９】
2007308586.tif 000021
【００３６】
【化３０】
2007308586.tif 000022
【００３７】
【化３１】
2007308586.tif 000023
【００３８】
【化３２】
2007308586.tif 000024
【００３９】
【化３３】
2007308586.tif 000025
【００４０】
【化３４】
2007308586.tif 000026
【００４１】
２．末端構造（Ｂ）
末端構造（Ｂ）は、アルカリ可溶性基としてのカルボキシル基の水素原子を酸解離性溶解抑制基で保護した、アルカリ現像液に対する共重合体の溶解性の変化を高めるための構造であり、式（Ｂ）
【化３５】
2007308586.tif 000027
で表すことができる。
【００４２】
式（Ｂ）中、Ｒ２１は窒素原子を含んでも良い炭素数３〜６の炭化水素基を表し、具体的には式（ｂ１）〜（ｂ５）で示した構造等を挙げることができる。
【化３６】
2007308586.tif 000028
【００４３】
又、Ｒ２２は酸解離性溶解抑制基を表し、好ましくは、式（Ｃ３）
【化３７】
2007308586.tif 000029
で表される構造である。尚、ｐは共重合体主鎖との結合部位を表す。
【００４４】
式（Ｃ３）中、ｏはＲ２２の結合部位を表す。Ｒ３７及びＲ３８はそれぞれ独立して水素原子又は炭素数１〜４の炭化水素基を表し、具体的には、水素原子、メチル基、エチル基、ｎ−プロピル基、ｉ−プロピル基、ｎ−ブチル基、ｉ−ブチル基等を挙げることができる。Ｒ３９は炭素数１〜１２の炭化水素基を表し、具体的にはメチル基、エチル基、ｎ−プロピル基、ｉ−プロピル基、ｎ−ブチル基、ｉ−ブチル基、ｔ−ブチル基、２−エチルヘキシル基、シクロペンチル基、シクロヘキシル基、ノルボルニル基、トリシクロ［５.２.１.０2,6］デカニル基、アダマンチル基、テトラシクロ［４.４.０.１2,5.１7,10］ドデカニル基等を挙げることができる。尚、Ｒ３７はＲ３８又はＲ３９と結合して環を形成しても良く、Ｒ３７がＲ３８と結合した環の具体例として、シクロペンタン環、シクロヘキサン環、ノルボルナン環、トリシクロ［５.２.１.０2,6］デカン環、アダマンタン環、テトラシクロ［４.４.０.１2,5.１7,10］ドデカン環等を、又、Ｒ３７がＲ３９と結合した環の具体例として、ヒドロフラン環、ヒドロピラン環等をそれぞれ挙げることができる。又、Ｒ３９は別の末端構造（Ｂ）に結合しても良く、この場合、式（Ｂ）は主鎖中の構造になるが、重合開始点の構造であるから、この場合も末端構造と呼ぶこととする。
【００４５】
以下に、末端構造（Ｂ）の具体的な例を示すが、本発明はこれらの具体例に限定されるものではない。尚、これらの繰り返し単位を与える単量体は、単独若しくは２種類以上を組み合わせて用いることができる。
【００４６】
【化３８】
2007308586.tif 000030
【００４７】
【化３９】
2007308586.tif 000031
【００４８】
【化４０】
2007308586.tif 000032
【００４９】
【化４１】
2007308586.tif 000033
【００５０】
３．繰り返し単位（Ｄ）
本発明の共重合体は、半導体基板への密着性を高めたり、リソグラフィー溶媒やアルカリ現像液への溶解性を制御したりする目的で、ラクトン構造を有する繰り返し単位（Ｄ）を含むことが好ましい。繰り返し単位（Ｄ）の例としては、式（Ｄ）
【化４２】
2007308586.tif 000034
で表される構造を挙げることができる。
【００５１】
式（Ｄ）中、Ｒ４０は水素原子、若しくは、フッ素原子が置換しても良い炭素数１〜４の炭化水素基を表し、具体的には、水素原子、メチル基、エチル基、ｎ−プロピル基、ｉ−プロピル基、ｎ−ブチル基、ｉ−ブチル基、トリフルオロメチル基等を挙げることができ、好ましくは、水素原子、メチル基、トリフルオロメチル基である。Ｒ４１は単結合、又は、炭素数１又は２の炭化水素基、酸素原子若しくは硫黄原子で架橋しても良い炭素数５〜１２の脂環式炭化水素基を表し、具体的には単結合、シクロヘキサン環、ノルボルナン環、テトラシクロ［４.４.０.１2,5.１7,10］ドデカン環、７−ｏｘａ−ノルボルナン環、７−ｔｈｉａ−ノルボルナン環等を挙げることができる。
【００５２】
式（Ｄ）中、Ｒ４２は式（Ｌ）
【化４３】
2007308586.tif 000035
で表されるラクトン構造を表し、Ｒ４１と１乃至２の単結合で結合している。
【００５３】
式（Ｌ）中、Ｒ４３〜Ｒ４８は、いずれか１つ又は２つが式（Ｄ）におけるＲ４１と結合する単結合であり、残りは水素原子又は炭素数１〜４の炭化水素基若しくはアルコキシ基である。
【００５４】
以下に、繰り返し単位（Ｄ）の具体的な例を示すが、本発明はこれらの具体例に限定されるものではない。尚、これらの繰り返し単位を与える単量体は、単独若しくは２種類以上を組み合わせて用いることができる。  
【００５５】
【化４４】
2007308586.tif 000036
【００５６】
【化４５】
2007308586.tif 000037
【００５７】
【化４６】
2007308586.tif 000038
【００５８】
【化４７】
2007308586.tif 000039
【００５９】
【化４８】
2007308586.tif 000040
【００６０】
【化４９】
2007308586.tif 000041
【００６１】
【化５０】
2007308586.tif 000042
【００６２】
４．繰り返し単位（Ｅ）
本発明の共重合体は、半導体基板への密着性を高めたり、リソグラフィー溶媒やアルカリ現像液への溶解性を制御したりする目的で、水酸基を有する繰り返し単位（Ｅ）を含むことが好ましい。
【００６３】
繰り返し単位（Ｅ）の例としては、式（Ｅ１）
【化５１】
2007308586.tif 000043
｛式（Ｅ１）中、Ｒ５０は水素原子、若しくは、フッ素原子が置換しても良い炭素数１〜４の炭化水素基を、Ｒ５１はフッ素原子が置換しても良い炭素数２〜１２の炭化水素基を、ｍは１〜３の整数を、Ｒ５２は単結合若しくはフッ素原子が置換しても良い炭素数３〜６の炭化水素基を表す。｝
で表されるアルコール性水酸基を有する繰り返し単位、式（Ｅ２）
【化５２】
2007308586.tif 000044
｛式（Ｅ２）中、Ｒ５３は水素原子、若しくは、フッ素原子が置換しても良い炭素数１〜４の炭化水素基を、Ｒ５４は炭素数１又は２の炭化水素基、酸素原子若しくは硫黄原子で架橋した炭素数７〜１２の有橋脂環式炭化水素基を、ｋは０又は１の整数を表す。｝
で表されるカルボキシル基を有する繰り返し単位、式（Ｅ３）
【化５３】
2007308586.tif 000045
｛式（Ｅ３）中、Ｒ５５は水素原子、若しくは、フッ素原子が置換しても良い炭素数１〜４の炭化水素基を表す。｝
で表されるフェノール性水酸基を有する繰り返し単位や、式（Ｅ１１）
【化５４】
2007308586.tif 000046
｛式（Ｅ１１）中、Ｒ５６は水素原子、若しくは、フッ素原子が置換しても良い炭素数１〜４の炭化水素基を、Ｒ５７〜Ｒ５９はそれぞれ独立して水素原子若しくは水酸基を表し、Ｒ５７〜Ｒ５９の内、少なくとも一つ以上が水酸基である。｝
で表される水酸基置換アダマンチル基を有する繰り返し単位等を挙げることができる。
【００６４】
上記繰り返し単位（Ｅ）の中でも、式（Ｅ１１）で表される繰り返し単位（Ｅ１１）は、光線透過率やエッチング耐性に優れることから特に好ましい。
【００６５】
以下、繰り返し単位（Ｅ）の具体的な例を示すが、本発明はこれらの具体例に限定されるものではない。尚、これらの繰り返し単位を与える単量体は、単独若しくは２種類以上を組み合わせることができる。
【００６６】
【化５５】
2007308586.tif 000047
【００６７】
【化５６】
2007308586.tif 000048
【００６８】
【化５７】
2007308586.tif 000049
【００６９】
【化５８】
2007308586.tif 000050
【００７０】
【化５９】
2007308586.tif 000051
【００７１】
５．繰り返し単位（Ｆ）
本発明の共重合体は、必要に応じて、アルカリ現像液やリソグラフィー溶媒への溶解性を制御する目的で、酸安定溶解抑制基を有する繰り返し単位（Ｆ）を含むことができる。繰り返し単位（Ｆ）の例としては、式（Ｆ１）
【化６０】
2007308586.tif 000052
｛式（Ｆ１）中、Ｒ６０は水素原子、若しくはフッ素原子が置換しても良い炭素数１〜４の炭化水素基、Ｒ６１は酸素原子と結合している炭素が３級炭素である炭素数５〜１２の脂環式炭化水素基若しくはアダマンチル基を表す。｝
又は、式（Ｆ２）
【化６１】
2007308586.tif 000053
｛式（Ｆ２）中、Ｒ６２は水素原子、若しくはフッ素原子が置換しても良い炭素数１〜４の炭化水素基、Ｒ６３は炭素数６〜１２の芳香族炭化水素基、Ｒ６４は水素原子若しくは炭素数１〜２のＲ６３との連結基を表す。｝
で表される繰り返し単位を挙げることができる。
【００７２】
以下に、繰り返し単位（Ｆ）の具体的な例を示すが、本発明はこれらの具体例に限定されるものではない。尚、これらの繰り返し単位を与える単量体は、単独若しくは２種類以上を組み合わせて用いることができる。
【００７３】
【化６２】
2007308586.tif 000054
【００７４】
各繰り返し単位の組成は、半導体リソグラフィーにおける基本性能を損なわない範囲で選択することができる。即ち、各繰り返し単位の組成は、
繰り返し単位（Ａ）は１０〜８０モル％、好ましくは１５〜７０モル％、より好ましくは２０〜６０モル％
末端構造（Ｂ）は０．１〜２５モル％、好ましくは０．５〜１５モル％、より好ましくは１〜１０モル％
繰り返し単位（Ｄ）は０〜８０モル％、好ましくは１０〜７０モル％、より好ましくは２０〜６０モル％
繰り返し単位（Ｅ）は、通常０〜８０モル％、好ましくは５〜７０モル％、より好ましくは１０〜６０モル％
繰り返し単位（Ｆ）は、通常０〜３０モル％、好ましくは０〜２０モル％、より好ましくは０〜１０モル％の範囲から選択することができる。
【００７５】
共重合体の重量平均分子量（Ｍｗ）は、高すぎるとレジスト溶剤やアルカリ現像液への溶解性が低くなり、一方、低すぎるとレジストの塗膜性能が悪くなることから、１,０００〜４０,０００の範囲内であることが好ましく、１,５００〜３０,０００の範囲内であることがより好ましく、２，０００〜２０，０００の範囲内であることが特に好ましい。
【００７６】
分子量分布（Ｍｗ／Ｍｎ）は１．０〜５．０の範囲内であることが好ましく、１．０〜３．０の範囲内であることがより好ましく、１．２〜２．５の範囲内であることが特に好ましい。
【００７７】
６．重合開始剤（Ｇ）、（ｇ）
上記式（Ｂ）で表される本発明の共重合体の末端構造は、式（Ｇ）
【化６３】
2007308586.tif 000055
｛式（Ｇ）中、Ｒ７１及びＲ７２は窒素原子を含んでも良い炭素数３〜６の炭化水素基を、Ｒ７３及びＲ７４は水素原子若しくは酸解離性溶解抑制基を表し、Ｒ７３及びＲ７４の内の少なくとも一つは酸解離性溶解抑制基である。｝
で表されるラジカル重合開始剤（Ｇ）を用いて重合するか、若しくは式（ｇ）
【化６４】
2007308586.tif 000056
｛式（ｇ）中、Ｒ７５及びＲ７６は窒素原子を含んでも良い炭素数３〜６の炭化水素基を表す。｝
で表されるラジカル重合開始剤（ｇ）を用いて重合した後に、例えば酸触媒存在下で式（Ｂ）の構造に対応するエノールエーテルを反応させる等の方法により形成することができる。尚、ラジカル重合開始剤（Ｇ）は、ラジカル重合開始剤（ｇ）に、例えば酸触媒存在下で式（Ｂ）の構造に対応するエノールエーテルを反応させる等の方法により合成することができる。
【００７８】
又、式（Ｇ）中のＲ７１及びＲ７２、及び、式（ｇ）中のＲ７５及びＲ７６の具体例は、式（Ｂ）中のＲ２１について挙げた例と同様である。又、式（Ｇ）中のＲ７３及びＲ７４は、式（Ｃ３）で表される構造であることが好ましく、具体例は、式（Ｂ）中のＲ２２で挙げた例と同様である。
【００７９】
以下に、ラジカル重合開始剤（Ｇ）及び（ｇ）の具体的な例を示すが、本発明はこれらの具体例に限定されるものではない。尚、これらのラジカル重合開始剤は、単独若しくは２種類以上を組み合わせて用いることができる。
【００８０】
【化６５】
2007308586.tif 000057
【００８１】
【化６６】
2007308586.tif 000058
【００８２】
【化６７】
2007308586.tif 000059
【００８３】
【化６８】
2007308586.tif 000060
【００８４】
【化６９】
2007308586.tif 000061
【００８５】
【化７０】
2007308586.tif 000062
【００８６】
【化７１】
2007308586.tif 000063
【００８７】
以下、本発明の共重合体の製造方法について説明する。本発明の共重合体は、少なくとも繰り返し単位（Ａ）に相当する単量体を、末端構造（Ｂ）を与えるラジカル重合開始剤の存在下、有機溶媒中でラジカル重合する工程（Ｐ）を経て得ることができる。又、必要に応じ、共重合体から未反応単量体等の未反応物やオリゴマー等の低分子量成分、重合開始剤等の反応残査物等の不要物を除去する工程（Ｒ）や、ラジカル重合開始剤（ｇ）で重合した場合、共重合体末端に酸解離性溶解抑制基を導入する工程（Ｑ）、溶媒を次工程若しくはリソグラフィーに適した溶媒と置換する工程（Ｓ）、半導体の形成に好ましくない金属不純物を低減する工程（Ｔ）、ハイポリマーやゲル成分等の液中パーティクルや現像欠陥の原因物質を低減する工程（Ｕ）を採用することもできる。
【００８８】
工程（Ｐ）
工程（Ｐ）は、少なくとも繰り返し単位（Ａ）等の繰り返し単位に相当する単量体を、前記ラジカル重合開始剤の存在下、有機溶媒中でラジカル重合させる工程である。
【００８９】
重合開始剤の使用量は、目的とするＭｗ、単量体や重合開始剤、連鎖移動剤、溶媒の種類、繰り返し単位組成、重合温度や滴下速度等に応じて選択することができる。又、連鎖移動剤は、必要に応じて用いることができ、連鎖移動剤としてはチオール化合物が好ましく、種類は公知のチオール化合物の中から幅広く選択することができるが、水酸基の水素原子を酸不安定性溶解抑制基で置換した構造を有するチオール化合物を選択することが好ましい。連鎖移動剤の使用量は、目的とするＭｗ、単量体や重合開始剤、連鎖移動剤、溶媒の種類、繰り返し単位組成、重合温度や滴下速度等に応じて選択することができる。
【００９０】
反応溶媒は、単量体、重合開始剤、連鎖移動剤、更には重合して得られた共重合体を溶解させる化合物であれば特に制限されない。このような例として、アセトン、メチルエチルケトン、メチルイソアミルケトン、メチルアミルケトン、シクロヘキサノン等のケトン類；酢酸メチル、酢酸エチル、酢酸ブチル、プロピオン酸メチル、３−メトキシプロピオン酸メチル、３−エトキシプロピオン酸エチル、乳酸メチル、乳酸エチル、γ−ブチロラクトン等のエステル類；テトラヒドロフラン、ジオキサン、エチレングリコールジメチルエーテル、ジエチレングリコールジメチルエーテル等のエーテル類；エチレングリコールモノメチルエーテルアセテート、エチレングリコールモノエチルエーテルアセテート、エチレングリコールモノブチルエーテルアセテート、プロピレングリコールモノメチルエーテルアセテート、３−メトキシ−３−メチル−１−ブチルアセテート等のエーテルエステルエステル類；トルエン、キシレン等の芳香族炭化水素類；Ｎ，Ｎ−ジメチルホルムアミド、Ｎ−メチルピロリドン等のアミド類；ジメチルスルホキシド、アセトニトリル等を挙げることができ、これらを単独又は２種以上を混合して用いることができる。
【００９１】
工程（Ｐ）の具体的な操作方法としては、例えば、（１）単量体を重合開始剤と共に溶媒に溶解し、そのまま加熱して重合させる一括昇温法、（２）単量体を重合開始剤と共に必要に応じて溶媒に溶解し、加熱した溶媒中に滴下して重合させる混合滴下法、（３）単量体と重合開始剤と別々に必要に応じて溶媒に溶解し、加熱した溶媒中に別々に滴下して重合させる独立滴下法、（４）単量体を溶媒に溶解して加熱し、別途溶媒に溶解した重合開始剤を滴下して重合させる開始剤滴下法等が挙げられる。ここで、（１）の一括昇温法、（４）の開始剤滴下法は、重合系内において、（２）の混合滴下法は、重合系内に滴下する前の滴下液貯槽内において、未反応モノマーの濃度が高い状態で低濃度のラジカルと接触する機会があるため、ディフェクト発生原因のひとつである分子量１０万以上の高分子量体（ハイポリマー）が生成しやすい。これに比べて、（３）の独立滴下法は、滴下液貯槽で重合開始剤と共存しないこと、重合系内に滴下した際も未反応モノマー濃度が低い状態を保つことから、ハイポリマーが生成しないので、本発明の重合方法としては（３）の独立滴下法が特に好ましい。尚、（２）の混合滴下法及び（３）の独立滴下法において、滴下時間と共に滴下する単量体の組成、単量体、重合開始剤及び連鎖移動剤の組成比等を変化させても良い。
【００９２】
工程（Ｐ）の反応温度は、溶媒、単量体、連鎖移動剤等の沸点、重合開始剤の半減期温度等によって適宜選択することができる。低温では重合が進みにくいため生産性に問題があり、又、必要以上に高温にすると、単量体及び共重合体の安定性の点で問題があり、従って、好ましくは４０〜１２０℃、特に好ましくは６０〜１００℃の範囲で選択する。
【００９３】
（２）の混合滴下法及び（３）の独立滴下法における滴下時間は、短時間であると分子量分布が広くなりやすいことや、一度に大量の溶液が滴下されるため重合液の温度低下が起こることから好ましくなく、長時間であると共重合体に必要以上の熱履歴がかかることと、生産性が低下することから好ましくない。従って、通常３０分から２４時間、好ましくは１時間から１２時間、特に好ましくは２時間から８時間の範囲から選択する。
【００９４】
（２）の混合滴下法及び（３）の独立滴下法における滴下終了後、及び、（１）の一括昇温法及び（４）の開始剤滴下法における重合温度への昇温後は、一定時間温度を維持するか、若しくはさらに昇温する等して熟成を行い、残存する未反応モノマーを反応させることが好ましい。熟成時間は長すぎると時間当たりの生産効率が低下すること、共重合体に必要以上の熱履歴がかかることから好ましくなく、従って、通常１２時間以内、好ましくは６時間以内、特に好ましくは１〜４時間の範囲から選択する。
【００９５】
工程（Ｑ）
工程（Ｑ）は、ラジカル重合開始剤（ｇ）で重合した場合に、共重合体末端のカルボキシル基を修飾して末端構造（Ｂ）を生成する工程であり、工程（Ｐ）の後に引き続き行っても良く、後述する精製工程（Ｒ）の後に行っても良い。工程（Ｑ）は、共重合体末端のカルボキシル基に、例えば、工程（Ｑ１）エノールエーテルを付加する方法、工程（Ｑ２）オレフィンを付加する方法、工程（Ｑ３）ハロゲン化アルキルを脱ハロゲン化水素縮合する方法、工程（Ｑ４）ハロゲン化アルキルエーテルを脱ハロゲン化水素縮合する方法などによって行われる。比較的穏和な条件で進行し、半導体製造に好ましくない金属含有触媒を使用する必要がないことから、工程（Ｑ１）が特に好ましい。以下、工程（Ｑ１）について説明する。
【００９６】
工程（Ｑ１）で用いるエノールエーテルは、例えば式（Ｈ）
【化７２】
2007308586.tif 000064
で表すことができる。
【００９７】
式（Ｈ）中、Ｒ８１及びＲ８２はそれぞれ独立して水素原子若しくは炭素数１〜３の炭化水素基、具体的には、水素原子、メチル基、エチル基、ｎ−プロピル基、ｉ−プロピル基を表し、Ｒ８１とＲ８２が互いに結合して環、具体的にはシクロペンテン環、シクロヘキセン環等を形成しても良い。Ｒ８３は酸素原子を含んでも良い炭素数１〜１５の炭化水素基、具体的にはメチル基、エチル基、ｎ−プロピル基、ｉ−プロピル基、ｎ−ブチル基、ｉ−ブチル基、ｔ−ブチル基、２−エチルヘキシル基、シクロペンチル基、シクロヘキシル基、ノルボルニル基、トリシクロ［５.２.１.０2,6］デカニル基、アダマンチル基、テトラシクロ［４.４.０.１2,5.１7,10］ドデカニル基等を表し、Ｒ８３がＲ８１若しくはＲ８２と結合して環、具体的にはヒドロフラン環、ヒドロピラン環等を形成しても良い。又、Ｒ８３にアルケニルオキシ基を含有する二官能エノールエーテルも挙げることができる。
【００９８】
式（Ｈ）の具体例としては、メチルビニルエーテル、エチルビニルエーテル、ｎ−プロピルビニルエーテル、ｉ−プロピルビニルエーテル、ｎ−ブチルビニルエーテル、ｉ−ブチルビニルエーテル、ｔ−ブチルビニルエーテル、シクロペンチルビニルエーテル、シクロヘキシルビニルエーテル、８−トリシクロ［５.２.１.０2,6］デカニルビニルエーテル、１−アダマンチルビニルエーテル、９−テトラシクロ［４.４.０.１2,5.１7,10］ドデカニルビニルエーテル、エチレングリコールジビニルエーテル、１，４−ブタンジオールジビニルエーテル、１，４−シクロヘキサンジメタノールジビニルエーテル、３（４）、８（９）−トリシクロ［５.２.１.０2,6］デカンジメタノールジビニルエーテル、１，３−アダマンタンジオールジビニルエーテル、ジヒドロフラン、ジヒドロピラン等を挙げることができるが、本発明はこれらの具体例に限定されるものではない。尚、これらの化合物は、単独若しくは２種類以上を組み合わせて用いることができる。
【００９９】
工程（Ｑ１）は、公知の方法を制限無く採用することができるが、通常は、触媒として、塩酸、硝酸、硫酸等の無機酸、ｐ−トルエンスルホン酸、トリフルオロ酢酸などの有機酸等の酸触媒を用いる。又、反応溶媒としては、水酸基を含まず、且つ、共重合体やエノールエーテルを溶解し、上記した酸触媒に対してできるだけ安定な溶媒が好ましい。このような溶媒として、アセトン、メチルエチルケトン、メチルイソアミルケトン、メチルアミルケトン、シクロヘキサノン等のケトン類；酢酸メチル、酢酸エチル、酢酸ブチル、プロピオン酸メチル、３−メトキシプロピオン酸メチル、３−エトキシプロピオン酸エチル、γ−ブチロラクトン等のエステル類；テトラヒドロフラン、ジオキサン、エチレングリコールジメチルエーテル、ジエチレングリコールジメチルエーテル等のエーテル類；エチレングリコールモノメチルエーテルアセテート、エチレングリコールモノエチルエーテルアセテート、エチレングリコールモノブチルエーテルアセテート、プロピレングリコールモノメチルエーテルアセテート、３−メトキシ−３−メチル−１−ブチルアセテート等のエーテルエステル類；トルエン、キシレン等の芳香族炭化水素類；Ｎ，Ｎ−ジメチルホルムアミド、Ｎ−メチルピロリドン等のアミド類；ジメチルスルホキシド、アセトニトリル等を挙げることができ、これらを単独又は２種以上を混合して用いることができる。
【０１００】
工程（Ｑ１）の反応温度は、０〜８０℃、好ましくは５〜７０℃、特に好ましくは１０〜６０℃である。又、工程（Ｑ）は、反応に先立ち、硫酸ナトリウムや硫酸マグネシウム、モレキュラーシーブ等の脱水剤で処理するか、必要に応じて加熱し、水分を溶媒などの軽質分と共に減圧留去させる等の処理を行い、系内の水分を下げておくことが好ましい。この操作は後述する工程（Ｓ）と兼ねることができ、系内の水分は、好ましくは０．５質量％以下、より好ましくは０．１質量％以下、特に好ましくは０．０５質量％以下である。
【０１０１】
エノールエーテルを付加した後の酸触媒は、必要に応じて塩基で中和した後、水やアルコールなどの極性溶媒と接触させて抽出するか、アニオン交換樹脂と接触させて除去することができる。アニオン交換樹脂にはカチオン交換樹脂を混合して使用しても良く、又、触媒若しくはその中和塩を溶剤に抽出する工程は、後述する工程（Ｒ）と兼ねても良い。
【０１０２】
工程（Ｒ）
工程（Ｒ）は、工程（Ｐ）を経て得られた共重合体に含まれる、未反応単量体等の未反応物やオリゴマー等の低分子量成分、重合開始剤等の反応残査物等の不要物を、溶媒により除去する工程である。その方法として、例えば、（Ｒ１）：貧溶媒を加えて共重合体を沈殿させた後、溶媒相を分離する方法、（Ｒ１ａ）：（Ｒ１）に続いて貧溶媒を加え、共重合体を洗浄した後、溶媒相を分離する方法、（Ｒ１ｂ）：（Ｒ１）に続いて良溶媒を加え、共重合体を再溶解させ、更に貧溶媒を加えて共重合体を再沈殿させた後、溶媒相を分離する方法、（Ｒ２）：貧溶媒を加えて貧溶媒相と良溶媒相の二相を形成し、貧溶媒相を分離する方法、（Ｒ２ａ）：（Ｒ２）に続いて貧溶媒を加え、良溶媒相を洗浄した後、貧溶媒相を分離する方法等が挙げられる。尚、（Ｒ１ａ）、（Ｒ１ｂ）、（Ｒ２ａ）は繰り返しても良いし、それぞれ組み合わせても良い。
【０１０３】
貧溶媒は、共重合体が溶解しにくい溶媒であれば特に制限されないが、例えば、水やメタノール、イソプロパノール等のアルコール類、ヘキサン、ヘプタン等の飽和炭化水素類等を用いることができる。又、良溶媒は、共重合体が溶解しやすい溶媒であれば特に制限されず、１種又は２種以上の混合溶媒として用いることができる。製造工程の管理上、重合溶媒と同じものが好ましい。良溶媒の例としては、工程（Ｐ）の反応溶媒として例示された溶媒と同じものを挙げることができる。
【０１０４】
工程（Ｓ）
工程（Ｓ）は、共重合体を溶解している溶媒中に低沸点の不純物が含まれていてそれらが次工程若しくはリソグラフィー組成物中に混入すると好ましくない場合、減圧下で加熱しながら、低沸点不純物を溶媒と共に留去させ、必要に応じて溶媒を追加し、低沸点の不純物を除去する工程である。又、溶解している溶媒その物が次工程若しくはリソグラフィー組成物の溶媒として好ましくない場合は、該溶媒を留去する前後、若しくは留去させながら、次工程若しくはリソグラフィー組成物として好ましい溶媒を投入し、溶媒を置換する工程であり、後者の場合は、低沸点不純物の除去も兼ねることができる。
【０１０５】
この工程（Ｓ）は、例えば工程（Ｑ）の反応溶媒が工程（Ｐ）の反応溶媒や工程（Ｒ）の良溶媒と異なったり、工程（Ｑ）中に水分などの好ましくない不純物が存在したりする場合、リソグラフィー組成物が工程（Ｑ）や工程（Ｒ）を経て得られた溶媒と異なったり、リソグラフィー組成物に好ましくない不純物が存在したりする場合に実施するもので、通常、溶媒が工程毎に異なったり、工程（Ｑ）やリソグラフィー組成物にとって好ましくない不純物を含んだりするため、工程（Ｑ）やリソグラフィー組成物を調合する工程（Ｕ）に先立ち、実施することが好ましい。
【０１０６】
工程（Ｓ）を経ず、減圧乾燥し、一旦固体にした後、別の溶媒に溶解することで、不純物を除去したり、溶媒を置換したりすることもできるが、一旦固体として析出させると、固体中に取り込まれた不純物や溶媒を完全に除去することが難しく、又、除去するために、共重合体に対して必要以上の熱履歴を与えるため、好ましくない。
【０１０７】
工程（Ｓ）の温度は、共重合体が変質しない温度であれば特に制限されないが、通常１００℃以下が好ましく、８０℃以下がより好ましく、更に好ましくは７０℃以下、特に好ましくは６０℃以下である。溶媒を置換する際に用いる溶媒の量は、少なすぎると低沸点化合物が十分に除去できず、多すぎると置換に時間がかかり、共重合体に必要以上に熱履歴を与えるため好ましくない。通常、仕上がり溶液の溶媒として必要な量の１．０５倍〜１０倍、好ましくは１．１倍〜５倍、特に好ましくは１．２倍〜３倍の範囲から選択できる。
【０１０８】
工程（Ｔ）（メタル除去）
工程（Ｔ）は、半導体リソグラフィーとして好ましくない金属分を低減する工程である。金属は、原料や副資材、機器、その他環境からの混入することがあり、この量が半導体形成における許容値を超えることがあるので、必要に応じて実施する。この工程（Ｔ）は、工程（Ｒ）において、極性溶媒を貧溶媒とする場合、ある程度金属分が低減できることがあるので、この場合、工程（Ｒ）と兼ねることができるが、それ以外の方法として、カチオン交換樹脂、好ましくはカチオン交換樹脂と、アニオン交換樹脂若しくは酸吸着樹脂の混合樹脂と接触させる方法、ポリアミドポリアミンエピクロロヒドリンカチオン樹脂などの正のゼータ電位を有する物質を含むフィルターに通液させる方法等がある。後者のフィルターとして、例えば、キュノ社製ゼータプラス４０ＱＳＨ、ゼータプラス０２０ＧＮ、エレクトロポアＥＦ（ＩＩ）等が挙げられる。
【０１０９】
工程（Ｔ）は、上記した工程（Ｒ）と兼ねる場合と、後述する工程（Ｕ）の後を除いて、いずれの工程の前若しくは後においても実施することができる。
【０１１０】
工程（Ｕ）（精密濾過）
工程（Ｕ）は、半導体リソグラフィーとして好ましくないハイポリマーやゲル成分など、液中パーティクル若しくは現像欠陥の原因物質を、有機溶媒に溶解した共重合体をメンブレンフィルターに通液させて低減する工程である。フィルターの濾過精度は、０．２μｍ以下、好ましくは０．１μｍ以下、特に好ましくは０．０５μｍ以下であることが好ましい。フィルターの材質は、ポリエチレン、ポリプロピレン等のポリオレフィン、ポリアミド、ポリエステル、ポリアクリロニトリルなどの極性基含有樹脂、フッ化ポリエチレンなどのフッソ含有樹脂を挙げることができ、特に好ましくはポリアミドである。ポリアミド系フィルターの例としては、日本ポール製のウルチプリーツＰ−ナイロン６６、ウルチポアＮ６６、キュノ製のフォトシールド、エレクトロポア（ＩＩ）ＥＦなどを挙げることができる。ポリエチレン系フィルターとしては、日本マイクロリス製のマイクロガードプラスＨＣ１０、オプチマイザーＤ等を挙げることができる。これらのフィルターはそれぞれ単独で用いても２種類以上を組み合わせて用いても良い。
【０１１１】
工程（Ｖ）（レジスト調合）
こうして得られた乾燥固体の共重合体を１種又は２種以上のレジスト溶媒に溶解するか、又は、レジスト溶媒に溶解した共重合体溶液を必要に応じてレジスト溶媒で希釈するか、或いは、他の種類のレジスト溶媒を混合すると共に、感放射線性酸発生剤（Ｘ）｛以下、成分（Ｘ）という｝、放射線に暴露されない部分への酸の拡散を防止するための含窒素有機化合物等の酸拡散抑制剤（Ｙ）｛以下、成分（Ｙ）という｝、必要に応じてその他添加剤（Ｚ）｛以下、成分（Ｚ）という｝を添加することにより、レジスト組成物に仕上げることができる。
【０１１２】
成分（Ｘ）は、これまで化学増幅型レジスト用の感放射線性酸発生剤として提案されているものから適宜選択して用いることができる。このような例として、ヨードニウム塩やスルホニウム塩等のオニウム塩、オキシムスルホネート類、ビスアルキル又はビスアリールスルホニルジアゾメタン類等のジアゾメタン類、ニトロベンジルスルホネート類、イミノスルホネート類、ジスルホン類等を挙げることができ、中でも、フッ素化アルキルスルホン酸イオンをアニオンとするオニウム塩が特に好ましい。これらは単独で用いても良いし、２種以上を組み合わせて用いても良い。成分（Ｘ）は、共重合体１００質量部に対して通常０．５〜３０質量部、好ましくは１〜１０質量部の範囲で用いられる。
【０１１３】
成分（Ｙ）は、これまで化学増幅型レジスト用の酸拡散抑制剤として提案されているものから適宜選択することができる。このような例として、含窒素有機化合物を挙げることができ、第一級〜第三級のアルキルアミン若しくはヒドロキシアルキルアミンが好ましい。特に第三級アルキルアミン、第三級ヒドロキシアルキルアミンが好ましく、中でもトリエタノールアミン、トリイソプロパノールアミンが特に好ましい。これらは単独で用いても良いし、２種以上を組み合わせて用いても良い。成分（Ｙ）は、共重合体１００重量部に対して通常０．０１〜５．０質量部の範囲で用いられる。
【０１１４】
レジスト溶媒は、レジスト組成物を構成する各成分を溶解し、均一な溶液とすることができるものであればよく、従来化学増幅型レジストの溶剤として公知のものの中から任意のものを１種又は２種以上の混合溶媒として用いることができる。通常、工程（Ｐ）反応溶媒、工程（Ｒ）の良溶媒として例示された溶媒の中から、共重合体以外の組成物の溶解性、粘度、沸点、リソグラフィーに用いられる放射線の吸収等を考慮して選択することができる。特に好ましいレジスト溶媒は、メチルアミルケトン、シクロヘキサノン、乳酸エチル（ＥＬ）、γ−ブチロラクトン、プロピレングリコールモノメチルエーテルアセテート（ＰＧＭＥＡ）であり、中でも、ＰＧＭＥＡと他の極性溶剤との混合溶剤は特に好ましい。更に混合する極性溶媒としてはＥＬが特に好ましい。
【０１１５】
レジスト組成物中に含まれるレジスト溶媒の量は特に制限されないが、通常、基板等に塗布可能な濃度であり、塗布膜厚に応じて適当な粘度となるように適宜設定される。一般的にはレジスト組成物の固形分濃度が２〜２０質量％、好ましくは５〜１５質量％の範囲内となるように用いられる。
【０１１６】
その他の添加剤｛成分（Ｚ）｝としては、酸発生剤の感度劣化防止やレジストパターンの形状、引き置き安定性等の向上を目的とした有機カルボン酸類やリンのオキソ酸類、レジスト膜の性能を改良するための付加的樹脂、塗布性を向上させるための界面活性剤、溶解抑止剤、可塑剤、安定剤、着色剤、ハレーション防止剤、染料等、レジスト用添加剤として慣用されている化合物を必要に応じて適宜添加することができる。有機カルボン酸の例としては、マロン酸、クエン酸、リンゴ酸、コハク酸、安息香酸、サリチル酸等を挙げることができ、これらは単独若しくは２種以上を混合して用いることができる。有機カルボン酸は、共重合体１００質量部に対して０．０１〜５．０質量部の範囲で用いられる。
【０１１７】
本発明により、溶解コントラスト等のリソグラフィー特性に優れた化学増幅ポジ型リソグラフィー用共重合体、該共重合体を得るためのラジカル重合開始剤及び該共重合体を含む半導体リソグラフィー用組成物を提供することができる。その理由は定かではないが、以下のように考えることができる。即ち、共重合体のリソグラフィー薄膜中での空間的な二次構造を考えた場合、共重合体の末端構造は、繰り返し単位と異なり、主鎖の折れ曲がり構造の中に隠れにくいため、溶解性への影響が大きいと考えられる。本発明では、繰り返し単位に加えて、末端構造にも、酸解離前後における現像液への溶解性が大きく異なる構造を導入したことにより、溶解コントラストなどの特性が向上したと考えられるのである。
【実施例】
【０１１８】
次に、実施例を挙げて本発明を更に説明するが、本発明はこれら実施例に限定されるものではない。尚、下記の例においては使用される略号は以下の意味を有する。
単量体Ｇ：γ−ブチロラクトン−２−イルメタクリレート
単量体Ｍ：２−メチル−２アダマンチルメタクリレート
単量体Ｏａ：３−ヒドロキシ−１−アダマンチルアクリレート
重合開始剤ＡＣＶＡ：４，４‘−アゾビス（４−シアノ吉草酸）…前記化合物（ｇ４）
重合開始剤ＭＡＩＢ：ジメチル−２,２’−アゾビスイソブチレート
重合開始剤Ｅｔ：重合開始剤ＡＣＶＡのエチルビニルエーテル付加物…前記化合物（Ｇ２４１ａ）と（Ｇ２４１ｂ）の混合物
重合開始剤Ｃｔ：重合開始剤ＡＣＶＡのシクロヘキシルビニルエーテル付加物…前記化合物（Ｇ２４３ａ）と（Ｇ２４３ｂ）の混合物
重合開始剤Ａｔ：重合開始剤ＡＣＶＡの１−アダマンチルビニルエーテル付加物…前記化合物（Ｇ２４４ａ）と（Ｇ２４４ｂ）の混合物
重合開始剤Ｂｉ：重合開始剤ＡＣＶＡの１，４−ブタンジオールジビニルエーテル付加物…前記化合物（Ｇ２４６ａ）
重合開始剤Ｔｉ：重合開始剤ＡＣＶＡの３（４），８（９）−トリシクロ［５.２.１.０2,6］デカンジメタノールジビニルエーテル付加物…前記化合物（Ｇ２４８ａ）
【０１１９】
Ｇ：  単量体Ｇから誘導される繰り返し単位（Ｄ）…前記式（Ｄ１０１）
Ｍ：  単量体Ｍから誘導される繰り返し単位（Ａ）…前記式（Ａ１０７）
Ｏａ：単量体Ｏａから誘導される繰り返し単位（Ｅ）…前記式（Ｅ１１５）
Ｅｔ：重合開始剤Ｅｔから誘導される末端構造（Ｂ）…前記式（Ｂ２４１）
Ｃｔ：重合開始剤Ｃｔから誘導される末端構造（Ｂ）…前記式（Ｂ２４３）
Ａｔ：重合開始剤Ａｔから誘導される末端構造（Ｂ）…前記式（Ｂ２４４）
Ｂｉ：重合開始剤Ｂｉから誘導される末端構造（Ｂ）…前記式（Ｂ２４６）
Ｔｉ：重合開始剤Ｔｉから誘導される末端構造（Ｂ）…前記式（Ｂ２４８）
【化７３】
2007308586.tif 000065
【０１２０】
（１）共重合体のＭｗ、Ｍｗ／Ｍｎの測定（ＧＰＣ）
ＧＰＣにより測定した。分析条件は以下の通りである。
装  置：  東ソー製ＧＰＣ８２２０
検出器：  示差屈折率（ＲＩ）検出器
カラム：  昭和電工製ＫＦ−８０４Ｌ（×３本）
試  料：  共重合体の粉体約０．１ｇをテトラヒドロフラン約１ｍｌに溶解して測定用試料を調製した。ＧＰＣへの注入量は１５μｌとした。
【０１２１】
（２）共重合体の繰り返し単位組成及び末端組成の測定（１３Ｃ−ＮＭＲ）
装  置：  Ｂｒｕｋｅｒ製ＡＶ３００
試  料：  共重合体の３０質量％溶液約２ｇ、Ｃｒ（ａｃａｃ）２  ０．１ｇ、重アセトン１ｇを混合し、均一な溶液とした。
測  定：  内径１０ｍｍガラス製チューブ、温度４０℃、スキャン回数８０００回
【０１２２】
（３）Ｅｔｈ、Ｒｍａｘ、ｔａｎθの測定
レジスト組成物を４インチシリコンウエハー上に回転塗布し、ホットプレート上で１００℃、９０秒間プレベーク（ＰＡＢ）することにより、厚さ３５０ｎｍのレジスト膜を形成した。ＡｒＦエキシマレーザー露光装置（リソテックジャパン製ＶＵＶＥＳ−４５００）を用い、露光量を変えて１０ｍｍ×１０ｍｍ□の１８ショットを露光した。次いで１２０℃、９０秒間ポストベーク（ＰＥＢ）した後、レジスト現像アナライザー（リソテックジャパン製ＲＤＡ−８００）を用い、２３℃にて２．３８質量％テトラメチルアンモニウムヒドロキシド水溶液で現像し、各露光量における現像中のレジスト膜厚の経時変化を測定した。
【０１２３】
得られたデータを基にディスクリミネーションカーブ（各露光量におけるアルカリ溶解速度）を作成し、膜厚ゼロにするための必要露光エネルギーをＥｔｈ（ｍＪ／ｃｍ２）、その時の薄膜の消失速度をＲｍａｘ（ｎｍ／ｓｅｃ）、ディスクリミネーションカーブの立ち上がりにおける薄膜の消失速度をＲｍｉｎ（ｎｍ／ｓｅｃ）、ディスクリミネーションカーブの傾きをｔａｎθとした。
【０１２４】
実施例１  重合開始剤Ｅｔの合成
攪拌子を入れたガラス容器に、重合開始剤ＡＣＶＡ（１３質量％含水）２．０ｇ、メチルエチルケトン（以下、「ＭＥＫ」と記す。）４０ｇを入れて懸濁させた後、３０℃、１０ｋＰａで1時間保持し、その後０．２ｋＰａで２０分間保持し、水とＭＥＫを十分に除去した。残った固体の重量は１．７ｇであった。ここにＭＥＫ  １０ｇ、エチルビニルエーテル０．９ｇを加えて懸濁させ、３０℃に加温しながらトリフルオロ酢酸０．０４５ｇを添加した。３時間後、液中の固体はすべて溶解し、ほぼ無色透明の液体となった。トリエチルアミン０．０４５ｇ、ＭＥＫ０．７ｇの混合液を加えて酸を中和した後、液を分液ロートに移し、イオン交換水１０ｇで洗浄、分液して、有機相（ＭＥＫ溶液）１０．８ｇを得た。
【０１２５】
得られた有機相の一部にＤＭＳＯ−ｄ６を加えて１３Ｃ−ＮＭＲ測定を行ったところ、重合開始剤ＡＣＶＡのカルボン酸の７９%がエチルビニルエーテルでアセタール化されており、重合開始剤Ｅｔが生成していることを確認した。
【化７４】
2007308586.tif 000066
【０１２６】
実施例２  重合開始剤Ｃｔの合成
エチルビニルエーテルの替わりにシクロヘキシルビニルエーテル１．６ｇを用いた以外は実施例１と同様にして、有機相（ＭＥＫ溶液）１１．６ｇを得た。得られた有機相の一部にＤＭＳＯ−ｄ６を加えて１３Ｃ−ＮＭＲ測定を行ったところ、重合開始剤ＡＣＶＡのカルボン酸の７７％が１−アダマンチルビニルエーテルでアセタール化されており、重合開始剤Ｃｔが生成していることを確認した。
【化７５】
2007308586.tif 000067
【０１２７】
実施例３  重合開始剤Ａｔの合成
エチルビニルエーテルの替わりに１−アダマンチルビニルエーテル２．２ｇを用いた以外は実施例１と同様にし、て有機相（ＭＥＫ溶液）１２．０ｇを得た。得られた有機相の一部にＤＭＳＯ−ｄ６を加えて１３Ｃ−ＮＭＲ測定を行ったところ、重合開始剤ＡＣＶＡのカルボン酸の６６%が１−アダマンチルビニルエーテルでアセタール化されており、重合開始剤Ａｔが生成していることを確認した。
【化７６】
2007308586.tif 000068
【０１２８】
実施例４  重合開始剤Ｂｉの合成
エチルビニルエーテルの替わりに１，４−ブタンジオールジビニルエーテル１．３ｇを用いた以外は実施例１と同様にして、有機相（ＭＥＫ溶液）１１．６ｇを得た。得られた有機相の一部にＤＭＳＯ−ｄ６を加えて１３Ｃ−ＮＭＲ測定を行ったところ、重合開始剤ＡＣＶＡのカルボン酸の８５％が１，４−ブタンジオールジビニルエーテルでアセタール化されており、重合開始剤Ｂｉが生成していることを確認した。
【化７７】
2007308586.tif 000069
【０１２９】
実施例５  重合開始剤Ｔｉの合成
エチルビニルエーテルの替わりに３（４），８（９）−トリシクロ［５.２.１.０2,6］デカンジメタノールジビニルエーテル２．３ｇを用いた以外は実施例１と同様にして、有機相（ＭＥＫ溶液）１２．５ｇを得た。得られた有機相の一部にＤＭＳＯ−ｄ６を加えて１３Ｃ−ＮＭＲ測定を行ったところ、重合開始剤ＡＣＶＡのカルボン酸の８３％が３（４），８（９）−トリシクロ［５.２.１.０2,6］デカンジメタノールジビニルエーテルでアセタール化されており、重合開始剤Ｔｉが生成していることを確認した。
【化７８】
2007308586.tif 000070
【０１３０】
実施例６
窒素雰囲気に保った容器にＭＥＫ  ２４．６ｇ、単量体Ｍ  １０．３ｇ、単量体Ｇ  ７．３ｇ、単量体Ｏａ  ５．１ｇ、実施例１で得られた重合開始剤ＥＴ溶液８．７ｇを溶解させ、均一な「モノマーフィード液」を調製した。撹拌器と冷却器を備え付けた反応槽にＭＥＫを１８．９ｇ仕込んで窒素雰囲気とした後、温度８０℃に加熱した。約２５℃に保ったモノマーフィード液を、定量ポンプを用い、一定速度で４時間かけて７９〜８１℃に保った反応槽中に滴下した。滴下終了後、更に８０〜８１℃に保ったまま２時間熟成させたのち、室温まで冷却して重合液を取り出した。
【０１３１】
１Ｌの容器にｎ−ヘキサン３００ｇを入れ、撹拌しながら１５℃まで冷却し、その状態を維持した。ここに、重合液７５ｇを滴下して共重合体を析出させ、更に３０分間撹拌した後、ウエットケーキをろ別した。このウエットケーキを容器に戻して、ｎ−ヘキサンとＭＥＫの混合溶媒３００ｇを加え、３０分間撹拌して洗浄し、ろ別した。このウエットケーキの洗浄をもう一度繰り返した。得られたウェットケーキを６０℃以下で８時間減圧乾燥し、白色の共重合体粉体を得た。１３Ｃ−ＮＭＲによる共重合体の繰り返し単位と末端構造の組成、ＧＰＣによる共重合体のＭｗ（質量平均分子量）、Ｍｗ／Ｍｎ（分子量分布）の分析結果を表１にまとめた。
【０１３２】
次いで、得られた共重合体１００重量部に対して、以下に示す組成となるよう、添加物及び溶剤を混合し、レジスト組成物を調製した。
（１）｛成分（Ｘ）｝４−メチルフェニルジフェニルスルホニウムノナフルオロブタンスルホネート３．５重量部
（２）｛成分（Ｙ）｝トリエタノールアミン０．２重量部
（３）｛成分（Ｚ）｝サーフロンＳ−３８１（セイミケミカル製）０．１重量部
（４）ＰＧＭＥＡ  ４５０質量部と乳酸エチル（以下、「ＥＬ」と記す。）３００質量部との混合溶剤
この組成物について、Ｅｔｈ、Ｒｍａｘ、ｔａｎθを測定し、結果を表１にまとめた。
【０１３３】
実施例７
実施例１で得られた重合開始剤Ｅｔ溶液の代わりに実施例２で得られた重合開始剤Ｃｔ溶液１０．０ｇを用いた以外は実施例６と同様に行い、白色の共重合体粉体を得た。１３Ｃ−ＮＭＲによる共重合体の繰り返し単位と末端構造の組成、ＧＰＣによる共重合体のＭｗ（質量平均分子量）、Ｍｗ／Ｍｎ（分子量分布）の分析結果を表１にまとめた。更に、実施例６と同様にしてレジスト組成物を調製した後、Ｅｔｈ、Ｒｍａｘ、ｔａｎθを測定し、結果を表１にまとめた。
【０１３４】
実施例８
実施例１で得られた重合開始剤Ｅｔ溶液の代わりに実施例３で得られた重合開始剤Ａｔ溶液１０．９ｇを用いた以外は実施例６と同様に行い、白色の共重合体粉体を得た。１３Ｃ−ＮＭＲによる共重合体の繰り返し単位と末端構造の組成、ＧＰＣによる共重合体のＭｗ（質量平均分子量）、Ｍｗ／Ｍｎ（分子量分布）の分析結果を表１にまとめた。更に、実施例６と同様にしてレジスト組成物を調製した後、Ｅｔｈ、Ｒｍａｘ、ｔａｎθを測定し、結果を表１にまとめた。
【０１３５】
実施例９
実施例１で得られた重合開始剤Ｅｔ溶液の代わりに実施例４で得られた重合開始剤Ｂｉ溶液１０．５ｇを用いた以外は実施例６と同様に行い、白色の共重合体粉体を得た。１３Ｃ−ＮＭＲによる共重合体の繰り返し単位と末端構造の組成、ＧＰＣによる共重合体のＭｗ（質量平均分子量）、Ｍｗ／Ｍｎ（分子量分布）の分析結果を表１にまとめた。更に、実施例６と同様にしてレジスト組成物を調製した後、Ｅｔｈ、Ｒｍａｘ、ｔａｎθを測定し、結果を表１にまとめた。
【０１３６】
実施例１０
実施例１で得られた重合開始剤Ｅｔ溶液の代わりに実施例５で得られた重合開始剤Ｔｉ溶液１０．８ｇを用いた以外は実施例６と同様に行い、白色の共重合体粉体を得た。１３Ｃ−ＮＭＲによる共重合体の繰り返し単位と末端構造の組成、ＧＰＣによる共重合体のＭｗ（質量平均分子量）、Ｍｗ／Ｍｎ（分子量分布）の分析結果を表１にまとめた。更に、実施例６と同様にしてレジスト組成物を調製した後、Ｅｔｈ、Ｒｍａｘ、ｔａｎθを測定し、結果を表１にまとめた。
【０１３７】
比較例１
実施例１で得られた重合開始剤Ｅｔ溶液の代わりに重合開始剤ＭＡＩＢ  ３．５ｇを用いた以外は実施例６と同様に行い、白色の共重合体粉体を得た。１３Ｃ−ＮＭＲによる共重合体の繰り返し単位と末端構造の組成、ＧＰＣによる共重合体のＭｗ（質量平均分子量）、Ｍｗ／Ｍｎ（分子量分布）の分析結果を表１にまとめた。更に、実施例６と同様にしてレジスト組成物を調製した後、Ｅｔｈ、Ｒｍａｘ、ｔａｎθを測定し、結果を表１にまとめた。
【０１３８】
比較例２
実施例１で得られた重合開始剤Ｅｔ溶液の代わりに重合開始剤ＭＡＩＢ  １．０ｇを用いた以外は実施例６と同様に行い、白色の共重合体粉体を得た。１３Ｃ−ＮＭＲによる共重合体の繰り返し単位と末端構造の組成、ＧＰＣによる共重合体のＭｗ（質量平均分子量）、Ｍｗ／Ｍｎ（分子量分布）の分析結果を表１にまとめた。更に、実施例６と同様にしてレジスト組成物を調製した後、Ｅｔｈ、Ｒｍａｘ、ｔａｎθを測定し、結果を表１にまとめた。
【０１３９】
【表１】
2007308586.tif 000071
【０１４０】
上記実施例及び比較例の結果が示すように、本発明の共重合体を含むリソグラフィー組成物は、Ｒｍａｘ及びｔａｎθの値が従来技術と比較して明らかに向上した
【産業上の利用可能性】
【０１４１】
本発明により、化学増幅ポジ型リソグラフィーにおいて使用され、溶解コントラスト等のリソグラフィー特性に優れた共重合体と、該共重合体の製造のためのラジカル重合開始剤、及び、該共重合体を含むリソグラフィー用組成物を提供することができる。